(57)【要約】  【課題】工業用織物の製織工程において糸切れなどの不具合を生じることが少ない必要十分な引張強度を保持しつつ、木材ピッチおよび回収ダンボール古紙原料に付着していたガムテープ粘着糊などのガムピッチ汚れが付着し難く、且つ付着したガムピッチ汚れを洗浄しやすいなどの優れた防汚性を備えた、工業用織物の構成素材として好適なポリフェニレンサルファイドモノフィラメントおよびこれを用いた各種工業用織物を提供する。  【解決手段】シラノール基量が質量比率で２〜１０％であるシリコーン系化合物を、ポリフェニレンサルファイド樹脂１００質量部に対して０．５〜１０質量部含有せしめてなる樹脂組成物からなるモノフィラメントであって、ＡＳＴＭ  Ｄ１２３８−８６に記載の方法に準拠した前記ポリフェニレンサルファイド樹脂のメルトフローレイト（ＭＦＲ）が１１０ｇ／１０分以下であること特徴とするポリフェニレンサルファイドモノフィラメント。【選択図】なし【特許請求の範囲】
【請求項１】
シラノール基量が質量比率で２〜１０％であるシリコーン系化合物を、ポリフェニレンサルファイド樹脂１００質量部に対して０．５〜１０質量部含有せしめてなる樹脂組成物からなるモノフィラメントであって、ＡＳＴＭ  Ｄ１２３８−８６に記載の方法に準拠した前記ポリフェニレンサルファイド樹脂のメルトフローレイト（ＭＦＲ）が１１０ｇ／１０分以下であること特徴とするポリフェニレンサルファイドモノフィラメント。
【請求項２】
前記シリコーン系化合物に含まれる有機基がフェニル基であり、且つこのフェニル基の含有量が、全有機基に対するモル比率で８５％以上であることを特徴とする請求項１に記載のポリフェニレンサルファイドモノフィラメント。
【請求項３】
前記シリコーン系化合物の重量平均分子量が５００〜１０００００であることを特徴とする請求項１または２に記載のポリフェニレンサルファイドモノフィラメント。
【請求項４】
請求項１〜３のいずれか１項に記載のポリフェニレンサルファイドモノフィラメントを経糸および／または緯糸の少なくとも一部に使用したことを特徴とする織物。
【請求項５】
工業用織物であることを特徴とする請求項４に記載の織物。
【請求項６】
抄紙用織物であることを特徴とする請求項５に記載の織物。
【請求項７】
抄紙ドライヤーカンバス用織物であることを特徴とする請求項６に記載の織物。
【発明の詳細な説明】
【技術分野】
【０００１】
本発明は、工業用織物の製織工程において糸切れなどの不具合を生じることが少ない必要十分な引張強度を保持しつつ、木材ピッチおよび回収ダンボール古紙原料に付着していたガムテープ粘着糊などのガムピッチ汚れが付着し難く、且つ付着したガムピッチ汚れを洗浄しやすいなどの優れた防汚性を備え、工業用織物の構成素材として好適なポリフェニレンサルファイドモノフィラメントおよびこれを用いた工業用織物に関するものである。
【背景技術】
【０００２】
一般にポリエステル、例えばポリエチレンテレフタレートからなるモノフィラメントに代表される繊維は、優れた力学特性、耐熱性などを有していることから、従来から各種工業用部品、衣料用および工業用繊維材料、各種織物などに使用されてきた。
【０００３】
また、ポリフェニレンサルファイド樹脂（以下、ＰＰＳという）からなるモノフィラメントは、ポリエチレンテレフタレートに比べて耐熱性および耐薬品性に優れており、また溶融成形が可能であることから、近年では工業用繊維材料として高い注目を集めている。中でも抄紙ドライヤーカンバスなどの高温・高湿条件下にて使用される用途では、加水分解劣化するポリエチレンテレフタレートからなるモノフィラメントの代替として、ＰＰＳモノフィラメントが好適に使用されるようになってきている。
【０００４】
しかしながら、ＰＰＳモノフィラメントを例えば抄紙用織物に使用した場合においては、紙原料中の各種填料、スライム、木材ピッチおよび古紙原料に付着していたガムテープ汚れなどのガムピッチ汚れなどが、抄紙用織物類に付着することにより、濾水効率の低下、搾水効率の低下および乾燥効率の低下などの問題を生じるばかりか、これらのガムピッチ汚れが紙へ転写することによる製品紙の品位低下や紙破れによる生産性低下などが重大な問題となっていた。
【０００５】
このような欠点を解決するため従来から様々な提案が行われてきた。
【０００６】
例えば、ＰＰＳモノフィラメントに防汚性を付与する方法として、０．０５〜３質量％のカルナバワックスを含有するＰＰＳ樹脂組成物からなる繊維（例えば、特許文献１参照）が知られているが、この技術で得られる繊維は、ガムピッチ汚れに対してある程度の防汚性は得られるものの、含有量が少ないため、モノフィラメント表面に析出するカルナバワックスの量が少ないばかりか、防汚性の持続性が不十分であり、実用的ではないという問題があった。
【０００７】
また、ポリエステルなどの熱可塑性樹脂に防汚性を付与する方法についても提案がなされており、例えば、フッ素系のポリマーを添加したポリエステルモノフィラメント（例えば、特許文献２参照）が知られている。
【０００８】
なお、本発明者らもポリエステルモノフィラメントに防汚性を付与する方法として、少なくとも表層部に、溶融混練されたポリシロキサンを含有するポリエステルモノフィラメント（例えば、特許文献３参照）および少なくとも表層部に、溶融混練されたフッ素系のポリマーとシリコーンオイルを含有するポリエステルモノフィラメント（例えば、特許文献４および５参照）などを提案しているが、これらの技術はポリエステル繊維に防汚性能を付与する技術としては相応の効果を発揮するものの、これをＰＰＳ樹脂に適用した場合には、ガムピッチ汚れに対する防汚性がいまだに不十分なものであった。
【０００９】
さらに、合成樹脂モノフィラメントからなる経糸及び緯糸により製織した各構成糸の表面に親水性ポリエステル樹脂を被覆してなる織物（例えば、特許文献６参照）および二液反応型エポキシ樹脂と、硬化剤としてのフェノールスルホン酸の初期重合物を配合してなる樹脂組成物を被覆してなる織物（例えば、特許文献７参照）が知られているが、これらの技術においても、ガムピッチ汚れに対する防汚性や防汚性の持続性がいまだに不十分なものであり、これらの方法では、木材ピッチおよび回収ダンボール古紙原料に付着していたガムピッチ汚れに対しては十分な防汚性効果が得られないことから、更なる改善が望まれていた。
【先行技術文献】
【特許文献】
【００１０】
【特許文献１】特許第２８２８６５３号公報
【特許文献２】特許第２９４０１６３号公報
【特許文献３】特開昭６０−８１３１３号公報
【特許文献４】特許第４２２０２８３号公報
【特許文献５】特許第４２０２８４８号公報
【特許文献６】特開２００２−１７３８８６号公報
【特許文献７】特開２００４−３６０５４号公報
【発明の概要】
【発明が解決しようとする課題】
【００１１】
本発明は、上述した従来技術における問題点の解決を課題として検討した結果、達成されたものである。
【００１２】
したがって、本発明の目的は、工業用織物の製織工程において糸切れなどの不具合を生じることが少ない必要十分な引張強度を保持しつつ、木材ピッチおよび回収ダンボール古紙原料に付着していたガムテープ粘着糊などのガムピッチ汚れが付着し難く、且つ付着したガムピッチ汚れを洗浄しやすいなどの優れた防汚性を備えた、抄紙ドライヤーカンバスを代表とする工業用織物用原糸として極めて好適に利用し得るＰＰＳモノフィラメントおよびこれを用いた各種工業用織物を提供することにある。
【課題を解決するための手段】
【００１３】
上記の目的を達成するため本発明によれば、シラノール基量が質量比率で２〜１０％であるシリコーン系化合物を、ポリフェニレンサルファイド樹脂１００質量部に対して０．５〜１０質量部含有せしめてなる樹脂組成物からなるモノフィラメントであって、ＡＳＴＭ  Ｄ１２３８−８６に記載の方法に準拠した前記ポリフェニレンサルファイド樹脂のメルトフローレイト（ＭＦＲ）が１１０ｇ／１０分以下であること特徴とするポリフェニレンサルファイドモノフィラメントが提供される。
【００１４】
なお、本発明のＰＰＳモノフィラメントにおいては、
前記シリコーン系化合物に含まれる有機基がフェニル基であり、且つこのフェニル基の含有量が、全有機基に対するモル比率で８５％以上であること、および
前記シリコーン系化合物の重量平均分子量が５００〜１０００００であること
が、いずれも好ましい条件として挙げられ、この条件を満足することによってさらに優れた効果を得ることができる。
【００１５】
また、本発明の工業用織物は、前記ＰＰＳモノフィラメントを経糸および／または緯糸の少なくとも一部に使用したことを特徴とし、とりわけ抄紙ドライヤーカンバスを代表とする抄紙用織物に好適に使用できる。
【発明の効果】
【００１６】
本発明によれば、以下に説明する通り、工業用織物の製織工程において糸切れなどの不具合を生じることが少ない必要十分な引張強度を保持しつつ、木材ピッチおよび回収ダンボール古紙原料に付着していたガムテープ粘着糊などのガムピッチ汚れが付着し難く、且つ付着したガムピッチ汚れを洗浄しやすいなどの優れた防汚性を備えた、工業用織物の構成素材として好適なＰＰＳモノフィラメントおよびこれを用いた工業用織物を得ることができる。
【発明を実施するための形態】
【００１７】
以下に、本発明についてさらに詳細に説明する。
【００１８】
本発明のＰＰＳモノフィラメントに使用されるＰＰＳ樹脂とは、ポリマーの繰り返し単位がｐ−フェニレンサルファイド単位やｍ−フェニレンサルファイド単位からなるフェニレンサルファイド単位を含有するポリマーを意味する。これらのポリマー中でも、繰り返し単位の９０％以上がｐ−フェニレンサルファイド単位からなるポリマーが好ましく用いられる。
【００１９】
本発明において特に好ましく用いることのできるＰＰＳ樹脂は、ｐ−ジクロルベンゼンに硫化ナトリウムを重縮合反応させることにより製造できるが、ｐ−ジクロルベンゼンに１０モル％未満のトリクロルベンゼンを分岐成分として共重縮合させることによって製造したものであっても良い。
【００２０】
また、本発明で用いるＰＰＳ樹脂は、モノフィラメントの引張強度を向上させるためにＡＳＴＭ  Ｄ１２３８−８６によって測定されたＭＦＲが１１０ｇ／１０分以下であることが必須である。ＰＰＳ樹脂のＭＦＲが１１０ｇ／１０分を越える場合は、得られるモノフィラメントの引張強度が低下し、製織時に糸切れして工程通過性に悪影響をきたすことすことがある。
【００２１】
ここで、市販品として使用できるＰＰＳ樹脂としては、例えば東レ（株）製であるＥ１８８０、Ｅ２０８０、Ｅ２２８０、Ｅ２４８１、Ｍ２４８８およびＭ２５８８などを挙げることができる。
【００２２】
ＰＰＳ樹脂は、通常粉末で得られるものであるが、溶融紡糸に供する前にエクストルダーなどで粉末ＰＰＳ樹脂を融点以上の温度に加熱し、溶融・混練した後、必要に応じフィルター類で異物を濾過除去し、ガット状に押出して冷却し、その後カッティングするなどの方法によりペレット状に加工して用いることができる。そして、ＰＰＳ樹脂粉体あるいはＰＰＳ樹脂ペレットは、概ね１００〜１８０℃で５〜２４時間程度、減圧真空下で乾燥してから紡糸に供することが好ましい。
【００２３】
さらに、使用するＰＰＳ樹脂は、酸化チタン、酸化ケイ素、炭酸カルシウム、窒化ケイ素、クレー、タルク、カオリン、ジリコニウム酸など各種無機粒子や架橋高分子粒子のほか、従来公知の酸化防止剤、各種着色剤、各種界面活性剤、各種強化繊維類などが添加されたものであってもよい。
【００２４】
次に、本発明のＰＰＳモノフィラメントは、シリコーン系化合物を含有すること特徴とする。シリコーン系化合物の含有量はＰＰＳ樹脂１００質量部に対して質量比率で０．５〜１０質量部であることが必須であり、含有量が０．５質量部未満では防汚性が不足し、１０質量部を上回ると得られるモノフィラメントの引張強度が著しく低下し、製織時に糸切れしてしまうなど工程通過性に影響をきたしてしまう。
【００２５】
ここでシリコーン系化合物は、ＲＳｉＯ１．５（Ｔ単位）単独で構成されていても良く、Ｔ単位を少なくとも含有していれば、さらにＲ３ＳｉＯ０．５（Ｍ単位）、Ｒ２ＳｉＯ１．０（Ｄ単位）、ＳｉＯ２．０（Ｑ単位）などの複数の構造単位からなっていても良いが、耐熱性の観点からＴ単位をシリコーン系化合物に対してモル比率で９０％以上含有することが好ましく、更には９５％以上含有することがより好ましい。
【００２６】
なお、本発明におけるシリコーン系化合物は、シラノール基量を質量比率で２〜１０％含有していることを必須とする。ここでシラノール基とはＳｉＯＨ基のことであり、このシラノール基を含有することで、ＰＰＳモノフィラメント表面にシラノール基が存在し、表面活性が大きく、また会合し網目構造を形成することによって見掛けの分子量が大きくなり、表面活性が大きいことと見掛けのファンデルワールス力が大きくなることが相乗するため、ＰＰＳモノフィラメント表面に対する定着性が大きくなり、ＰＰＳモノフィラメント表面には超親水性、つまり防汚性が維持されることになる。
【００２７】
このシラノール基量の測定には２９Ｓｉ−ＮＭＲにおいてシラノール基を含有しない構造由来のＳｉＯ２．０、ＲＳｉＯ１．５、Ｒ２ＳｉＯ１．０、Ｒ３ＳｉＯ０．５のピークの面積（積分値）とシラノール基を含有する構造由来のＳｉ（ＯＨ）４、ＳｉＯ０．５（ＯＨ）３、ＳｉＯ１．０（ＯＨ）２、ＳｉＯ１．５（ＯＨ）、ＲＳｉ（ＯＨ）３、ＲＳｉＯ０．５（ＯＨ）２、ＲＳｉＯ１．０（ＯＨ）、Ｒ２Ｓｉ（ＯＨ）２、Ｒ２ＳｉＯ０．５（ＯＨ）、Ｒ３Ｓｉ（ＯＨ）のピークの面積（積分値）の比からシラノール基量を算出することが可能である。
【００２８】
例えば、ＲＳｉＯ１．５とＲＳｉＯ１．０（ＯＨ）の積分値の比が１．５（ＲＳｉＯ１．５）：１．０（ＲＳｉＯ１．０（ＯＨ））であれば下記式の通り求めることができる。
【００２９】
シラノール基量（％）＝｛（１７×ＲＳｉＯ１．０（ＯＨ）の積分値の比）／（ＲＳｉＯ１．０（ＯＨ）の分子量×ＲＳｉＯ１．０（ＯＨ）の積分値の比＋ＲＳｉＯ１．５の分子量×ＲＳｉＯ１．５の積分値の比）｝×１００
＝１７×１．０／（１３８×１．０＋１２９×１．５）×１００
＝５．１３
なお、本発明におけるシリコーン系化合物は、汎用性や耐熱性の観点から有機基として水酸基、メチル基、フェニル基を含有することが好ましく、更に好ましくはフェニル基をシリコーン系化合物中に含まれる全有機基に対してモル比率で８５％以上含有することが好ましい。
【００３０】
また、本発明におけるシリコーン系化合物は、ＧＰＣで測定されポリスチレン換算で求められる重量平均分子量がＰＰＳ樹脂への分散性の観点から５００〜１０００００の範囲が好ましく、更に好ましくは１０００〜１００００の範囲である。
【００３１】
次に、本発明のＰＰＳモノフィラメントは、ＪＩＳ  Ｌ１０１３：２００８に記載の方法に準拠した引張強度が２．０ｃＮ／ｄｔｅｘ以上となり、工業用織物の製織工程において製織時に糸切れが少なくなるなど、生産安定性が向上するという利点を有する。引張強度が２．０ｃＮ／ｄｔｅｘを下回ると製織時に糸切れが頻発するなど、極めて好ましくない結果を招くこととなるばかりか、得られる工業用織物の実用強度までもが低くなるなどの悪影響を及ぼすこととなる。
【００３２】
また、本発明におけるＰＰＳモノフィラメントは、ガムピッチ汚れが付着し難く、且つ付着したガムピッチ汚れを剥がれやすくするために、布粘着ガムテープ貼付剥離法による布粘着ガムテープ剥離応力測定試験方法において求めたガムピッチ防汚指数（ＰＰＳ樹脂のみで組成されるＰＰＳモノフィラメントを１００とした時）が９０以下であることが重要である。このガムピッチ防汚指数は小さいほどガムピッチ汚れに対して優れた防汚性を有していることを示し、ガムピッチ防汚性指数が９０を越える値ではガムピッチ汚れに対する防汚性が不十分となってしまう。
【００３３】
次に、本発明のＰＰＳモノフィラメントの好ましい製造例としては、１軸もしくは２軸エクストルダーのホッパーに、必要量の乾燥したＰＰＳペレットを、またシリコーン系化合物については単独あるいは高濃度に含有したＰＰＳマスターバッチペレットをそれぞれ計量供給し、ＰＰＳ樹脂の融点以上の温度で溶融混練した後、エクストルダー先端に設けた計量ギアポンプを介して紡糸口金より押し出し、冷却・延伸・熱セットを行うなどの方法を挙げることができる。
【００３４】
ここでシリコーン系化合物の製造方法としては、一般的な重縮合によって製造することができる。例えばＲ３ＳｉＣｌ（トリオルガノクロロシラン）、Ｒ２ＳｉＣｌ２（ジオルガノジクロロシラン）、ＲＳｉＣｌ３（モノオルガノトリクロロシラン）、ＳｉＣｌ４（テトラクロロシラン）をモノマーとして用い、目的とするＭ、Ｄ、Ｔ、Ｑ単位のいずれかから構成されるシリコーン系化合物を、Ｒ３ＳｉＣｌ（Ｍ単位に相当）、Ｒ２ＳｉＣｌ２（Ｄ単位に相当）、ＲＳｉＣｌ３（Ｔ単位に相当）、ＳｉＣｌ４（Ｑ単位に相当）から所望のモル比で酸もしくはアルカリの触媒下で縮合せしめ、シリコーン系化合物を合成する方法で製造することができる。
【００３５】
また、シリコーン系化合物に含有される各有機基の含有量は前記したモノマーのＲを所望の有機基で置換することで、所望の量の有機基を含有したシリコーン系化合物を製造することができる。
【００３６】
なお、シリコーン系化合物に含有されるシラノール基の含有量は反応時間によって制御可能であるが、シラノール基を制御するために封鎖剤としてＲ３ＳｉＣｌやＲ３ＳｉＯＨをシラノール基と反応させることでシラノール基の含有量を制御することも可能である。
【００３７】
このようにして得られた本発明のＰＰＳモノフィラメントの太さは、特に限定されるものではないが、工業用織物として使用する場合は０．０５ｍｍ〜３ｍｍ、特に０．１ｍｍ〜２．５ｍｍの範囲が好ましい。
【００３８】
また、本発明のＰＰＳモノフィラメントの断面形状についても、特に限定されるものではなく、円形、楕円形、三角形、正方形、扁平形、菱形、半月形、五角形以上の多角形、多葉形、ドッグボーン形および繭型などが挙げられるが、特に工業用織物の構成素材として用いる場合は、円形、楕円または扁平形であることが好ましい。
【００３９】
かくしてなる本発明のＰＰＳモノフィラメントは、工業用織物の製織工程において糸切れなどの不具合を生じることが少ない必要十分な引張強度を保持しつつ、木材ピッチおよび回収ダンボール古紙原料に付着していたガムテープ粘着糊などのガムピッチ汚れが付着し難く、且つ付着したガムピッチ汚れを洗浄しやすいなどの優れた防汚性を備えることから、抄紙ドライヤーカンバスを代表とする各種工業用織物の構成素材として有用なものである。
【００４０】
さらに、本発明における工業用織物とは、本発明のＰＰＳモノフィラメントを織物の経糸および／または緯糸の少なくとも一部に使用した各種工業用途に使用される織物のことであり、例えば、抄紙ワイヤー、抄紙ドライヤーカンバスなどの抄紙機に装着される織物類のことである。抄紙ワイヤーは、平織、二重織および三重織など様々な織物として、紙の漉上げ工程で使用される織物のことで、長網あるいは丸網などとして用いられるものである。また、抄紙ドライヤーカンバスとは、平織り、二重織および三重織など様々な織物（相前後する緯糸と緯糸とがスパイラル状の経糸用モノフィラメントによって織継がれたスパイラル状織物を含む）として、抄紙機のドライヤー内で紙を乾燥させるために使用される織物のことであり、これら織物の中でも本発明のＰＰＳモノフィラメントは、特にガムピッチ汚れが顕著である抄紙ドライヤーカンバスへの適用において、優れた防汚性を発揮する。
【実施例】
【００４１】
以下に、実施例を挙げて本発明を更に詳細に説明するが、本発明はその要旨を超えない限り以下の実施例に何ら限定されるものではない。また、各種特性の評価は、以下に説明する方法にしたがって行った。
【００４２】
１．ＰＰＳ樹脂のＭＦＲ
ＡＳＴＭ  Ｄ１２３８−８６に準拠して、３１６℃、オリフィス径２．０９５ｍｍ、オリフィス長さ８．００ｍｍ、荷重５ｋｇの条件で測定した値であり、１０分あたりの流出ポリマー量（ｇ）で表される。
【００４３】
２．モノフィラメントの引張強度
ＪＩＳ  Ｌ１０１３：２００８に記載の方法に準拠して、引張試験器（（株）オリエンテック製テンシロン／ＵＴＭ−ＩＩＩ−１００）を使用して測定し、試料が切断したときの強力を求め、その強力を繊度で割り返して強度（ｃＮ／ｄｔｅｘ）を求めた。
【００４４】
３．モノフィラメントの防汚性
（布粘着ガムテープ貼付剥離法による布粘着ガムテープ剥離応力測定試験方法（以下、布粘着ガムテープ剥離試験という））
（１）厚さ１５０〜２５０μｍ、横幅３０ｍｍ、縦長さ１２０ｍｍのポリエチレンテレフタレート製２軸延伸フィルムを２枚用意し、各々のフィルムの３０ｍｍ幅の一端同士を重ならないように合わせて、この合わせ面に、片面に粘着剤の塗布された２５ｍｍ×２５ｍｍサイズの布粘着テープを、前記２枚のフィルムの両端に渡るように貼付することにより、接合部で縦方向に繋ぎ合わされた見かけの縦長さ２４０ｍｍ、横幅３０ｍｍのフィルムを作成する。
（２）前記の２枚が繋ぎ合わされたフィルムの前記布粘着テープの貼付されていない面のどちらか半分（一枚のフィルム）に、横幅１０ｍｍ、縦長さ１２０ｍｍの両面粘着テープ（日東電工（株）製品、Ｎｏ．５２３または同等品）を、前記フィルムと前記両面粘着テープの横幅方向のセンターを合わせて長手方向に揃えて貼付する。
（３）長さ約２００ｍｍに切断したＰＰＳモノフィラメント試料を、前記両面粘着テープを貼付したフィルムの粘着テープ上に、前記フィルムの長手方向と平行に隙間無く貼付し、前記両面粘着テープの長手方向の両端からはみ出している前記ＰＰＳモノフィラメントの余端を鋏で切除し、ＰＰＳモノフィラメント試料貼付フィルムを得る。
（４）平坦な硝子板（厚さ約８ｍｍ、縦約８０ｍｍ、横約２５０ｍｍ）の上に前記ＰＰＳモノフィラメント試料貼付フィルムを乗せ、ＰＰＳモノフィラメントを貼付けた面を上向き、かつＰＰＳモノフィラメントを貼付けた側のフィルムの左側になるようにしてから、横幅１０ｍｍ、縦長さ１５０ｍｍに切断した片面に粘着剤が塗布された布粘着テープ（ニチバン（株）製、段ボール包装用強粘着テープ＜ＬＳ＞Ｎｏ．１０１Ｎまたは同等品）を、該布粘着テープの長手方向左端を前記ＰＰＳモノフィラメント試料貼付フィルムのＰＰＳモノフィラメントを貼付けた側のフィルムの左端と合わせて、前記ＰＰＳモノフィラメント上に前記布粘着テープを仮貼付する。次いで、前記ＰＰＳモノフィラメントを貼付けた側のフィルム右端を越えてＰＰＳモノフィラメントを貼付けていない側のフィルム上に３０ｍｍ残っている前記布粘着テープを、前記ＰＰＳモノフィラメントを貼付けていない側のフィルム面にしっかりと貼付する。
（５）前記ＰＰＳモノフィラメント貼付フィルムを裏返して、前記（１）で２枚のフィルムを繋ぎ合わせるために貼付した前記布粘着テープを取り除く。
（６）前記ＰＰＳモノフィラメント貼付フィルムのＰＰＳモノフィラメントを貼付けた面を上向きにし、ＰＰＳモノフィラメントを貼付けた部分が硝子板上に完全に乗るようにセットして、前記ＰＰＳモノフィラメントの表面に仮貼付されている前記布粘着テープ上に、質量１．４３ｋｇ、幅５０ｍｍ、直径８６ｍｍのゴムローラーを、前記布粘着テープを重ねたフィルムの右長手方向から片道走行させ、前記布粘着テープを前記ＰＰＳモノフィラメント試料に貼付して剥離応力測定用試料を作成する。
（７）前記剥離応力測定用試料の２枚のフィルムの接合部を支点にして、前記布粘着テープを貼付けた面が内側になるように山折りし、次いで山折りの支点部からＰＰＳモノフィラメント上に貼付されている前記布粘着テープを長さ約１０ｍｍ剥がし、露出したＰＰＳモノフィラメント貼付フィルム端部を、引張試験器（（株）オリエンテック製テンシロン／ＵＴＭ−ＩＩＩ−１００）の上チャックの中央部にセットし、一方のＰＰＳモノフィラメントの貼付されていない前記フィルムの下端（山折りの裾部）を、前記引張試験器の下チャックの中央部にセットして、引張速度１００ｍｍ／分、チャートスピード１００ｍｍ／分の条件で剥離応力を測定し、剥離応力の高い山と剥離応力の低い谷とが交互に連なった剥離応力チャートを得る。
（８）得られた剥離応力チャートの最初の剥離応力の高い山から約２０ｍｍ後の剥離応力の高い山を始点として、一個一個の交互の山と谷各４０点の剥離応力を読み取り、その平均値をもって剥離応力とし、この測定をｎ１０で行い、その平均値を布粘着ガムテープ剥離応力とする。  
【００４５】
なお、上記した布粘着ガムテープ剥離試験を採用することによって、製織することなく本発明のＰＰＳモノフィラメントを構成素材とする織物の防汚性を定量的に相対評価することが可能であり、布粘着ガムテープ剥離応力が低いほどガムピッチ汚れに対する防汚性が優れることを表す。また、通常の比較サンプル（比較例１とする）となる布粘着ガムテープ剥離応力をガムピッチ防汚指数１００とし、ガムピッチ防汚指数が９０を越える場合は効果が得られないものとして、９０以下を目標とした。なお、下記式によりガムピッチ防汚指数を求めた。  
【００４６】
ガムピッチ防汚指数＝試験剥離応力値／比較サンプル剥離応力値×１００。
【００４７】
４．製織時の工程通過性
ＰＰＳモノフィラメントを経糸に使用し、２重織の抄紙用ドライヤーカンバスを作製した。このドライヤーカンバスを長さ方向に５ｍ製織するに際し、緯糸打ち込み時の糸切れ状況を確認し、以下の基準で判断した。  
【００４８】
○…緯糸打ち込み時の糸切れが１回以下であった。  
【００４９】
×…緯糸打ち込み時の糸切れが２回以上発生した。
【００５０】
［実施例１］
乾燥したＰＰＳ樹脂（東レ（株）製ＰＰＳペレットＥ２０８０  ＭＦＲ＝９１ｇ／１０分）を用い、シラノール基量の質量比率が３％であるシリコーン系化合物をＰＰＳ樹脂：シリコーン系化合物＝６０質量％：４０質量％の配合比で、混練温度３２０℃、スクリューＬ／Ｄ＝３０、スクリュー回転数３００ｒｐｍの条件で２軸押し出し機を用いて混練を行い、ＰＰＳ中にシリコーン系化合物を混合した樹脂組成物を得た。
【００５１】
乾燥したＰＰＳ樹脂および上記樹脂組成物を、組成比が、ＰＰＳ樹脂１００質量部に対してシリコーン系化合物３質量部となるように５０ｍｍの１軸エクストルダー型溶融紡糸機に供給し、３２０℃の温度で溶融混練した後、紡糸口金から紡出した。次いで、溶融状態の紡出糸を温水中に導いて冷却固化せしめた後、トータル延伸倍率が４．３倍、１６０℃の熱風によるヒートセットゾーンにて１．００倍で熱セットし、公知の油剤を付与しボビンに巻き取ることによって、直径０．４０ｍｍのＰＰＳモノフィラメントを得た。得られたＰＰＳモノフィラメントの引張強度、ガムピッチ防汚指数および製織時の工程通過性を表１に示す。
【００５２】
［実施例２〜３］
シリコーン系化合物の含有量およびシラノール基量を表１に示すように変更したこと以外は、実施例１と同様の方法で直径０．４０ｍｍの断面形状が円形のＰＰＳモノフィラメントを得た。
【００５３】
［比較例１〜６］
シリコーン系化合物の含有量およびシラノール基量、ＰＰＳ樹脂のＭＦＲを表１に示すように変更したこと以外は、実施例１と同様の方法で直径０．４０ｍｍの断面形状が円形のＰＰＳモノフィラメントを得た。
【００５４】
【表１】
2014091868.tif 000002
【００５５】
表１の結果から明らかなように、本発明のＰＰＳモノフィラメント（実施例１〜３）は、必要十分な引張強度を保持しつつ、ガムピッチ汚れに対して優れた防汚性を備えており、且つ製織工程において糸切れなどの不具合が生じる事が少なく、抄紙ドライヤーカンバスを代表とする工業用織物用途へ用いるＰＰＳモノフィラメントとして、極めて好適に利用できるものであることがわかる。
【００５６】
これに対して、本発明の規定を満たさないＰＰＳモノフィラメント、つまりシリコーン系化合物の含有量が規定から外れたＰＰＳモノフィラメントなど（比較例１〜６）は、引張強度または防汚性に欠け、また製織工程において糸切れなどの不具合が生じるなど、抄紙用ドライヤーカンバスを代表とする工業用織物用原糸としての要求特性を満足していないことがわかる。
【産業上の利用可能性】
【００５７】
本発明のＰＰＳモノフィラメントは、従来の技術では実現することのできなかった、工業用織物の製織工程において糸切れなどの不具合を生じることが少ない必要十分な引張強度を保持しつつ、木材ピッチおよび回収ダンボール古紙原料に付着していたガムテープ粘着糊などのガムピッチ汚れが付着し難く、且つ付着したガムピッチ汚れを洗浄しやすいなどの優れた防汚性を備えることから、抄紙ドライヤーカンバスを代表とする工業用織物用原糸として極めて好適に利用し得るものであり、産業上の利用価値が極めて高いものである。